(57)【要約】【課題】意匠性に優れた外観を有し、トップクリヤー塗膜を厚くしても十分な強度を有する高意匠性塗膜積層体及び高意匠性筐体を提供する。【解決手段】光輝性顔料を含むベース塗料によって形成された乾燥膜厚が５〜２０μｍのベース塗膜と、このベース塗膜上に、塗膜を形成したときの熱軟化温度が４５〜５５℃の紫外線硬化型クリヤー塗料により形成された乾燥膜厚が９〜３０μｍのトップクリヤー塗膜と、を有する高意匠性塗膜積層体及び該高意匠性塗膜積層体が表面に形成された高意匠性筐体である。【選択図】  なし【特許請求の範囲】
【請求項１】
光輝性顔料を含むベース塗料によって形成された乾燥膜厚が５〜２０μｍのベース塗膜と、
このベース塗膜上に、塗膜を形成したときの熱軟化温度が４５〜５５℃の活性エネルギー線硬化型クリヤー塗料により形成された乾燥膜厚が９〜３０μｍのトップクリヤー塗膜と、
を有することを特徴とする高意匠性塗膜積層体。
【請求項２】
前記光輝性顔料が、前記ベース塗膜の乾燥膜厚以下の厚みを有し、かつ粒径が５〜１００μｍのフレーク状であることを特徴とする請求項１に記載の高意匠性塗膜積層体。
【請求項３】
前記光輝性顔料が、前記ベース塗膜の乾燥膜厚以下の粒径を有する粒子状であることを特徴とする請求項１に記載の高意匠性塗膜積層体。
【請求項４】
前記活性エネルギー線硬化型クリヤー塗料の樹脂成分が、硬質樹脂と軟質樹脂とを混合し、前記塗膜の熱軟化温度が４５〜５５℃となるように調製した樹脂であることを特徴とする請求項１から３のいずれか１項に記載の高意匠性塗膜積層体。
【請求項５】
前記活性エネルギー線硬化型クリヤー塗料の樹脂成分が、硬質セグメントと軟質セグメントとを組合わせて、前記トップクリヤー塗膜の熱軟化温度が４５〜５５℃となるように調製した樹脂であることを特徴とする請求項１から３のいずれか１項に記載の高意匠性塗膜積層体。
【請求項６】
請求項１から５に記載の高意匠性塗膜が表面に形成されていることを特徴とする高意匠性筐体。
【請求項７】
前記高意匠性筐体が携帯用電子機器の筐体であることを請求項６に記載の高意匠性筐体。
【発明の詳細な説明】
【０００１】
【発明の属する技術分野】
本発明は、意匠性に優れた外観を有する高意匠性塗膜積層体及び高意匠性筐体に関する。
【０００２】
【従来の技術】
携帯電話機の外装の塗装仕様において、現行においては、樹脂筐体にベース塗料としてアクリル樹脂系塗料を５〜７μｍ塗布してベース塗膜を形成し、その上にクリヤー塗料（ＵＶ硬化クリヤー塗料）を５〜８μｍ塗布しトップクリヤー塗膜を形成している。そして、さらに高い意匠性を発揮できるようにするため、光輝性顔料を添加するものが知られている（例えば、特許文献１参照。）。しかし、ベース塗料にフレーク状あるいは大粒径の光輝性顔料を添加すると、トップクリヤー塗膜を薄くする場合、トップクリヤー塗膜の表面から光輝性顔料が突出し外観を損なうことがある。そこで、光輝性顔料の突出を防止するため、トップクリヤー塗膜を厚くすると、塗膜の内部応力が強くなり、筐体との密着性が低下し、亀裂が発生することがある。
このような問題は、携帯電話機の筐体のみならず、光輝性顔料を添加したどのような塗膜積層体においても起こり得ることである。
【０００３】
【特許文献１】
特開２００１−２０５１８１号公報
【０００４】
【発明が解決しようとする課題】
本発明は前記従来の問題に鑑みなされたものであり、以下の目的を達成することを課題とする。即ち、
本発明は、意匠性に優れた外観を有し、トップクリヤー塗膜を厚くしても十分な強度を有する高意匠性塗膜積層体を提供することを目的とする。
本発明はまた、意匠性に優れた外観を有する高意匠性筐体を提供することを目的とする。
【０００５】
【課題を解決するための手段】
本発明は、トップクリヤー塗膜のＵＶ硬化樹脂の熱軟化点温度に着目してなされたものであり、現行のトップクリヤー塗膜の熱軟化温度を低下させることにより、トップクリヤー塗膜を厚くすることが可能となり、高意匠性と、筐体との密着性の向上との両立を図ることができた。
【０００６】
すなわち、本発明の高意匠性塗膜積層体は、光輝性顔料を含むベース塗料によって形成された乾燥膜厚が５〜２０μｍのベース塗膜と、このベース塗膜上に、塗膜を形成したときの熱軟化温度が４５〜５５℃の活性エネルギー線硬化型クリヤー塗料により形成された乾燥膜厚が９〜３０μｍのトップクリヤー塗膜と、を有することを特徴としている。
【０００７】
前記光輝性顔料は、前記ベース塗膜の乾燥膜厚以下の厚みを有し、かつ粒径が５〜１００μｍのフレーク状としても、前記ベース塗膜の乾燥膜厚以下の粒径を有する粒子状としてもよい。
【０００８】
前記活性エネルギー線硬化型クリヤー塗料の樹脂成分は、硬質樹脂と軟質樹脂とを混合し、前記塗膜の熱軟化温度が４５〜５５℃となるように調製した樹脂、あるいは、硬質セグメントと軟質セグメントとを組合わせて、前記塗膜の熱軟化温度が４５〜５５℃となるように調製した樹脂とすることが好ましい。
【０００９】
一方、本発明の高意匠性筐体は、前記高意匠性塗膜が表面に形成されていることを特徴としている。
本発明の高意匠性筐体は、携帯用電子機器の筐体に適用することができる。
【００１０】
【発明の実施の形態】
本発明の高意匠性塗膜積層体は、光輝性顔料を含むベース塗料によって形成された乾燥膜厚が５〜２０μｍのベース塗膜と、このベース塗膜上に、塗膜の熱軟化温度が４５〜５５℃の活性エネルギー線硬化型クリヤー塗料により形成された乾燥膜厚が９〜３０μｍのトップクリヤー塗膜と、を有することを特徴としている。
以下、先ず、本発明の高意匠性塗膜積層体の各塗膜について説明する。
【００１１】
［高意匠性塗膜積層体］
＜ベース塗膜＞
ベース塗膜は、光輝性顔料を含むベース塗料によって、乾燥膜厚が５〜２０μｍ、好ましくは５〜１２μｍとなるように形成された塗膜である。乾燥膜厚が５μｍ未満であると、十分な強度を得られないうえに、光輝性顔料が突出してしまう。また、乾燥膜厚が２０μｍを超えると、筐体の形状デザインが失われる（厚塗りによる筐体デザインのシャープ性消滅）。また、ベース塗膜中の溶剤揮発が不十分となり、筐体との密着性が低下する。
【００１２】
（ベース塗料）
ベース塗料としては、アクリル樹脂系塗料の単独あるい２種以上を組合わせて使用することができる。
【００１３】
前記アクリル樹脂としては、アクリル系モノマーと他のエチレン性不飽和モノマーとの共重合体を挙げることができる。前記共重合に使用し得るアクリル系モノマーとしては、アクリル酸またはメタクリル酸のメチル、エチル、プロピル、ｎ−ブチル、ｉ−ブチル、ｔ−ブチル、２−エチルヘキシル、ラウリル、フェニル、ベンジル、２−ヒドロキシエチル、２−ヒドロキシプロピル等のエステル化物類、アクリル酸またはメタクリル酸２−ヒドロキシエチルのカプロラクトンの開環付加物類、アクリル酸グリシジル、メタクリル酸グリシジル、アクリルアミド、メタクリルアミドおよびＮ−メチロールアクリルアミド、多価アルコールの（メタ）アクリル酸エステル類などがある。これらと共重合可能な前記他のエチレン性不飽和モノマーとしては、スチレン、α−メチルスチレン、イタコン酸、マレイン酸、酢酸ビニルなどがある。
【００１４】
（光輝性顔料）
前記光輝性顔料としては、好ましくはアルミニウムフレーク顔料、金属酸化物被覆アルミナフレーク顔料、金属酸化物被覆シリカフレーク顔料、グラファイト顔料、ホワイトマイカ顔料、干渉マイカ顔料、着色マイカ顔料、金属チタンフレーク顔料、ステンレスフレーク顔料、板状酸化鉄顔料、フタロシアニンフレーク顔料、金属めっきガラスフレーク顔料、金属酸化物被覆めっきガラスフレーク顔料、ホログラム顔料等が挙げられる。
【００１５】
光輝性顔料のベース塗膜中における含有量としては、特に限定はないが、０．１〜２５質量％とすることが好ましく、１〜１５質量％とすることがより好ましい。
【００１６】
光輝性顔料の形状としては、ベース塗膜の乾燥膜厚以下の厚みを有し、かつ粒径が５〜１００μｍのフレーク状としても、ベース塗膜の乾燥膜厚以下の粒径を有する粒子状としてもよい。
【００１７】
前記光輝性顔料が添加されたベース塗料はエアースプレー塗装により塗装することができる。
【００１８】
＜トップクリヤー塗膜＞
トップクリヤー塗膜は、前記ベース塗膜上に形成され、塗膜を形成したときの熱軟化温度が４５〜５５℃の活性エネルギー線硬化型クリヤー塗料により形成された乾燥膜厚９〜３０μｍ、好ましくは１０〜２０μｍの塗膜である。該トップクリヤー塗膜により、前記ベース塗膜表面から突出した光輝性顔料を覆い、外観を良好にすることができる。
【００１９】
前述の通り、従来においては、トップクリヤー塗膜を９〜３０μｍと厚くすると、塗膜の内部応力が強くなり、筐体との密着性が低下し、亀裂が発生することがあった。本発明の高意匠性塗膜積層体においては、塗膜を形成したときの熱軟化温度が４５〜５５℃の活性エネルギー線硬化型クリヤー塗料を用いているため、ベース塗膜表面から突出した光輝性顔料を完全に覆う厚い塗膜を形成することができ、外観を損なうことがない。また、トップクリヤー塗膜の乾燥膜厚を９〜３０μｍと厚くしても、塗膜の内部応力への影響は少なく、筐体に形成した場合においても密着性が低下することがない。
【００２０】
トップクリヤー塗膜の乾燥膜厚が９μｍ未満では、ベース塗膜から突出した光輝性顔料を十分に覆うことができなくなり、外観を損なう。また、該乾燥塗膜が３０μｍを超えると、塗膜の内部応力が強くなり密着性が低下する。
【００２１】
また、本発明において使用される活性エネルギー線硬化型クリヤー塗料は活性エネルギー線で硬化して所定の熱軟化温度が得られる塗膜であれば、樹脂成分は特に限定されるものではなく、無溶剤又は水性又は有機溶剤希釈のラジカル硬化型反応性組成物、カチオン硬化型反応性組成物、又はラジカル硬化型反応性組成物とカチオン硬化型反応性組成物とを併用した併用硬化型反応性組成物を使用することができる。
【００２２】
前記ラジカル硬化型反応性組成物としては、（メタ）アクリレート基、アリル基等のラジカル重合性反応基を有するラジカル重合性化合物を含むものが挙げられる。ラジカル重合性化合物の具体例としては、次の１種以上の混合物が挙げられる。
（１）水酸基、又はエポキシ基含有ポリエステル樹脂、ポリカーボネート樹脂、エポキシ樹脂、ウレタン樹脂、アクリル樹脂等を（メタ）アクリル酸等の酸含有モノマーで変性したラジカル重合性不飽和基含有樹脂
（２）カルボキシル基含有ポリエステル樹脂、ポリカーボネート樹脂、エポキシ樹脂、ウレタン樹脂、アクリル樹脂等をグリシジル（メタ）アクリレート、（メタ）アリルグリシジルエーテル等のグリシジル基含有モノマーで変性したラジカル重合性不飽和基含有樹脂
（３）２−ヒドロキシ（メタ）アクリレート、グリセリンジ（メタ）アクリレート、トリメチロールプロパンジアクリレート、ペンタエリスリトールトリアクリレート等の水酸基含有アクリルモノマーとヘキサメチレンジイソシアネート、キシリレンジイソシアネート、トルエンジイソシアネート等のイソシアネートモノマーと必要ならエチレングリコール、プロピレングリコール、ジエチレングリコール、ジプロピレングリコール、トリエチレングリコール、トリプロピレングリコール等の多価アルコール、又はポリエステル樹脂、ポリカーボネート樹脂、エポキシ樹脂、ウレタン樹脂、アクリル樹脂等のポリオール樹脂より得られるウレタンアクリレート樹脂
（４）エチレングリコールモノ（メタ）アクリレート、エチレングリコールジ（メタ）アクリレート、１，６−ヘキサンジオールモノ（メタ）アクリレート、１，６−ヘキサンジオールジ（メタ）アクリレート、トリメチロールプロパンジ（メタ）アクリレート、トリメチロールプロパントリ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート等のラジカル重合性モノマー類
中でもウレタンアクリレート樹脂は高い活性エネルギー線硬化性を有して所定の塗膜侵入度が得られるので特に好ましい。
【００２３】
前記カチオン硬化型反応性組成物としては、エポキシ基、オキセタニル基、ビニル基等のカチオン重合性反応基を有するカチオン重合性化合物を含むものが挙げられる。カチオン重合性化合物の具体例としては、次ぎの１種以上の混合物が挙げられる。
（１）ビスフェノールＡ、Ｂ、Ｆ、又はポリアルキレングリコールとエピハロヒドリンを反応させて得られたグリシジル基含有エポキシ樹脂、又はこれをアジピン酸、セバチン酸等の多塩基酸で変性したグリシジル基含有変性エポキシ樹脂
（２）スチレン・ブタジエン共重合樹脂、スチレン・イソプレン共重合樹脂、ポリブタジエン樹脂、不飽和ポリエステル樹脂等の不飽和基含有樹脂をエポキシ化したエポキシ化樹脂
（３）（メチル）グリシジル（メタ）アクリレート、サイクロマーＭ１００（ダイセル社製、脂環式エポキシ基を有するメタクリレート）、サイクロマーＡ２００（ダイセル社製、脂環式エポキシ基を有するアクリレート）等とメチル（メタ）アクリレート、エチル（メタ）アクリレート、プロピル（メタ）アクリレート等の（メタ）アクリル酸エステルモノマー、スチレン、ビニルトルエン等の芳香族モノマー、ビニルアセテート、ビニルプロピオネート等のビニルモノマー等を公知の重合開始剤を用いて重合させたエポキシ基含有アクリル樹脂
（４）３，４−エポキシシクロヘキシルメチル−３，４−エポキシシクロヘキサンカルボキシレート、ビス−（３，４−シクロヘキシル）アヂペート等の脂環式エポキシ化合物
（５）３−エチル−３−ヒドロキシメチルオキセタン、１，４−ビス〔（３−エチル−３−オキセタニルメトキシ）メチル〕ベンゼン等のオキセタニル基含有化合物
（６）ｎ−ブチルビニルエーテル、シクロヘキサンジメタノールジビニルエーテル、トリメチロールプロパントリビニルエーテル等のビニル基含有化合物
併用硬化型反応性組成物としては、上記のラジカル重合性化合物、カチオン重合性化合物をブレンドしたもの、又は（メタ）アクリレート基、アリル基等のラジカル重合性反応基とエポキシ基、オキセタニル基等のカチオン重合性反応基を共に分子中にもつサイクロマーＭ１００（前出）、サイクロマーＡ２００（前出）、アリルグリシジルエーテル等が挙げられる。併用硬化型反応性組成物の場合は、窒素原子を含むウレタンアクリレート樹脂等を配合すると硬化性を低下させるので好ましくない。
【００２４】
紫外線照射によりクリヤー塗料を硬化させる場合は、ラジカル硬化型反応性組成物、併用硬化型反応性組成物にはベンゾインメチルエーテル、ベンゾインプロピルエーテル、ベンジル、ベンジルジメチルケタール、ベンゾイルシクロヘキサノール等の光ラジカル重合開始剤の１種以上を配合する。カチオン硬化型反応性組成物、併用硬化型反応性組成物にはトリフェニルスルフォニウムヘキサフルオロホスフェート、トリフェニルスルフォニウムヘキサフルオロアンチモネート、２，４，６−トリメチルフェニルジフェニルスルフォニウム−４−メチルベンゼンスィフォネート等の光カチオン重合開始剤の１種以上を配合する。電子線で硬化させる場合には上記の光重合開始剤は配合しなくてもよい。
【００２５】
本発明で使用する活性エネルギー線硬化型クリヤー塗料には、必要に応じて、有機溶剤、カーボン、酸化チタン等の着色顔料、パール顔料等の光輝性顔料、塗料の泡立ち防止、塗装作業性改良、帯電防止、傷つき防止のためのシリコン系、フッ素系、アクリル樹脂系の各種添加剤を配合することもできるが、活性エネルギー線硬化性を低下させるのでカチオン硬化型反応性組成物、併用硬化型反応性組成物には塩基性を示す材料は配合しない方が望ましい。
【００２６】
トップクリヤー塗膜を形成する塗料としては、前述の通り、塗膜を形成したときの熱軟化温度が４５〜５５℃の活性エネルギー線硬化型クリヤー塗料であるが、熱軟化温度を４５〜５５℃とするには、硬質樹脂と軟質樹脂とを混合するか、あるいは硬質セグメントと軟質セグメントとを組合わせて調製することができる。具体的には、硬質樹脂に対して軟質樹脂、あるいは硬質セグメントに対して軟質セグメントは５〜９５質量％とすることが好ましく、３０〜８０質量％とすることがより好ましく、４５〜５５質量％とすることが最も好ましい。
【００２７】
前記硬質樹脂としては、一般にモノマーの官能基数が３以上であり、かつ炭素数が５以上のものであれば使用できる。このような樹脂の例として、ペンタエリスリトールテトラ（メタ）アクリレート、ジペンタエリスリトール（メタ）アクリレート、ジペンタエリスリトールヘキサ（メタ）アクリレート等をモノマー成分とする樹脂が挙げられ、中でも、ジペンタエリスリトールヘキサ（メタ）アクリレートから形成される樹脂が好ましい。
【００２８】
前記軟質樹脂としては、一般にモノマーの官能基数が１又は２であるものを使用できる。このような樹脂としては、ポリエステル樹脂より得られるウレタンアクリレート樹脂、１，６−ヘキサンジオール、モノ（メタ）アクリレート、あるいは１，６−ヘキサンジオールジ（メタ）アクリレート等をモノマー成分とする樹脂が挙げられ、中でも、ポリエステル樹脂より得られるウレタンアクリレート樹脂が好ましい。
【００２９】
次いで、熱軟化温度の測定方法の一例を説明する。トップクリヤー塗膜の熱軟化温度を測定するには、例えばＴＭＡ法（Ｔｈｅｒｍａｌ  Ｍｅｃｈａｎｉｃａｌ  Ａｎａｌｙｓｉｓ）により、本発明の高意匠性塗膜積層体を昇温させながら、以下の測定条件下において針入法によって針入深さを測定する。
［測定条件］
測定機器：ＴＭＡ１２０ＣＵ（セイコーインスツルメンツ（株）製）
（１ｍｍφ石英プローブで針入法にて測定）
荷重：１００ｇ
温度制御：−２５→１２５℃
昇温スピード：５℃／分
【００３０】
塗装は公知のエアースプレー塗布、浸漬塗布等により行うことができる。塗装膜厚は、既述の通り、乾燥状態で９〜３０μｍ、より好ましくは１５〜２０μｍである。
【００３１】
硬化に用いる活性エネルギー線源としては、低圧水銀灯、高圧水銀灯、メタルハライドランプ、無電極放電ランプ、キセノンランプ、エキシマランプ等の紫外線ランプ類、走査型、非走査型の電子線照射装置等を用いることができる。活性エネルギー線の照射量としては、紫外線の場合は２００〜１５００ｍＪ／ｃｍ２、電子線の場合は、１〜５０Ｍｒａｄが好ましい。上記反応性組成物に有機溶剤、又は水を配合した場合には、上記反応性組成物を塗布した後に３０〜１５０℃の温風で１０秒〜１０分間乾燥させて、有機溶剤、又は水を蒸発させた後に活性エネルギー線を照射することが好ましい。
【００３２】
［高意匠性筐体］
次いで、本発明の高意匠性筐体について説明する。本発明の高意匠性筐体は、前記本発明の高意匠性塗膜積層体が表面に形成されていることを特徴としており、意匠性に優れた外観を有する。該筐体のベースとなる素材としては、例えば、ＡＢＳ樹脂、ポリカーボネート樹脂を用いることができるが、本発明はそれらに限定されるものではない。
【００３３】
本発明の高意匠性筐体の用途としては、携帯用電子機器の筐体を挙げることができる。具体的には、例えば、携帯電話機、ポケットベル、携帯端末、ノート型パソコン、携帯型音楽録再機、携帯用ゲーム機、カメラ、デジタルカメラ、ビデオカメラなどが挙げられるが、本発明はこれらに限定されるわけではない。
【００３４】
【実施例】
次に、本発明を実施例および比較例を挙げてさらに具体的に説明するが、本発明はこれらの実施例にのみ限定されるものではない。なお、配合量は特に断りのない限り質量部を表す。
【００３５】
［実施例１］
（軟質樹脂の合成）
１，５−ペンタンジオール４モルと、芳香族多塩基酸無水物（「リカシッドＴＨ」、新日本理化社製）３モルとを反応器中に仕込み、触媒及び循環用キシロールを添加し、２１０℃に昇温してエステル化反応を行なった。そして酸価が５以下となったところで反応を停止し、冷却してポリエステルプレポリマーを合成した。
次に、上記ポリエステルプレポリマー３２．８６部とイソホロンジイソシアネート１７．４６部とを反応器中に仕込み、７５〜８０℃で反応させてイソシアネートアダクトを生成させ、これを反応性希釈剤（「ＲＮＫ−２０００」、共栄社化学社製）３９．６４部で希釈後、ヒドロキシエチルアクリレート１０．０４部を６５〜７０℃に保ちながら添加して付加反応を行ない軟質樹脂を合成した。
【００３６】
（硬質樹脂の合成）
イソホロンジイソシアネート１１１部を反応器に入れ、ジペンタエリスリトールヘキサアクリレート（「ＮＫエステル  ＡＤＰ−６」、新中村化学工業社製）２０１６．３部を滴下し反応温度６０〜７５℃で付加反応を行なった。反応の終了は、ＮＣＯ基の赤外線吸収スペクトルが消失する時とし、硬質樹脂を合成した。
【００３７】
（活性エネルギー線（紫外線）硬化型クリヤー塗料の調製）
次に、前記軟質樹脂と硬質樹脂とを３３：６７の質量割合で混合し、紫外線硬化型トップクリヤー塗料を得た。
【００３８】
（携帯電話機用筐体への塗装）
次いで、ポリカーボネートからなる携帯電話機の筐体に、光輝性顔料としてアルミニウムペースト（「アルペースト９４−２３１５」、東洋アルミニウム社製）を６質量％含むアクリル系ベース塗料（「マグダインＰＬ−Ｂシルバー」、日本ペイント社製）をエアスプレー塗装し、７μｍ膜厚のベース塗膜を形成した。その後、このベース塗膜上に、前記紫外線硬化型クリヤー塗料をエアスプレー塗装し、高圧水銀灯で紫外線を照射して紫外線硬化型クリヤー塗料を硬化させ、１５μｍ膜厚のトップクリヤー塗膜を形成した。なお、形成したトップクリヤー塗膜の熱軟化温度は前述の測定方法により測定した結果４９℃であった。以上のようにして、実施例１の高意匠性塗膜積層体が形成された携帯電話機用の筐体を作製した。
【００３９】
＜評価＞
以上のようにして得られた塗装筐体に対し、以下に示す評価を行った。
（鉛筆硬度）
硬度の異なる鉛筆を使用し、どの硬度の鉛筆で塗膜に傷が付くかによって塗膜硬度の判定を行なった。本実施例の塗装筐体の塗膜は鉛筆硬度２Ｈと優秀であった。
【００４０】
（衝撃試験）
デュポン衝撃試験機を使用して、高意匠性塗膜積層体が形成された携帯電話機用の筐体上に、５００ｇの金属球を５０ｃｍの高さから落下させ塗膜に割れや剥離が生ずるかどうかを観察した。本実施例の塗装筐体では全く割れは生じなかった。
【００４１】
（鮮映性）
携帯用鮮明度光沢度計（「ＰＧＤ」、東京光電社製）を使用して、塗装筐体の鮮映値（高意匠性）を測定した。鮮映値は０．６以上が必要であるが、本実施例の塗装筐体は鮮映値が０．８と優秀であった。以上の結果を表１に示す。
【００４２】
［実施例２、３、比較例１〜３］
軟質樹脂と硬質樹脂との混合割合を表１に示すように変えた以外は実施例１と同様にして各例の紫外線硬化型トップクリヤー塗料を調製した。そして、実施例１と同様のアクリル系ベース塗料と前記紫外線硬化型トップクリヤー塗料とを実施例１と同じ条件でポリカーボネートからなる携帯電話機の筐体へ塗装し、携帯電話機用の塗装筐体を作製した。
【００４３】
［実施例４、比較例４］
実施例３で調製した紫外線硬化型トップクリヤー塗料を用い、表１に示す膜厚でトップクリヤー塗膜を形成したこと以外は実施例１と同様にして各例の携帯電話機用の塗装筐体を作製した。
【００４４】
各例の軟質樹脂と硬質樹脂との混合割合、熱軟化温度、紫外線硬化型トップクリヤー塗料の乾燥膜厚、鉛筆硬度、塗膜強度および鮮映性（高意匠性）の評価結果を表１に示す。
【００４５】
【表１】
2004160718.tif 000002
【００４６】
表１より、本発明を適用した実施例１〜４は、鉛筆硬度、塗膜強度、及び高意匠性のすべてにおいて満足していたことに対し、比較例１〜４は、すべての評価を同時に満足することができなかったことが分かる。
【００４７】
【発明の効果】
本発明によれば、意匠性に優れた外観を有し、トップクリヤー塗膜を厚くしても十分な強度を有する高意匠性塗膜積層体を提供することができる
また、本発明によれば、意匠性に優れた外観を有する高意匠性筐体を提供することができる。